(57)【要約】【課題】難燃性組成物の耐寒性および生産性を高めることが可能な難燃剤と、これを用いた難燃性組成物および絶縁電線を提供すること。【解決手段】海水中の塩化マグネシウムを原料とした水酸化マグネシウムを主成分とする粒子１２ａが凝集した凝集体１２の表面に有機高分子を含有する表面処理剤１４を表面処理することにより得られる難燃剤１０とする。表面処理剤１４の有機高分子としては、ポリエチレンやポリプロピレンなどのオレフィン系樹脂が好ましい。この際、有機高分子は、低粘度、低融点であることが好ましい。例えば、１４０℃における溶融粘度が１０００ｍＰａ・ｓ以下、あるいは、融点が１００℃以下の樹脂であることが好ましい。また、この難燃剤１０と、マトリックスポリマーとを含有する難燃性組成物とする。この難燃性組成物を導体の外周に被覆して絶縁電線を作製する。【選択図】図１
2010111718.tif 000002
【特許請求の範囲】
【請求項１】
水酸化マグネシウムを主成分とする粒子の凝集体と、
前記凝集体の表面を覆う有機高分子を含有する表面処理剤とを備えたことを特徴とする難燃剤。
【請求項２】
前記有機高分子は、１４０℃における溶融粘度が１０００ｍＰａ・ｓ以下の樹脂であることを特徴とする請求項１に記載の難燃剤。
【請求項３】
前記有機高分子は、融点が１００℃以下の樹脂であることを特徴とする請求項１または２に記載の難燃剤。
【請求項４】
前記有機高分子は、オレフィン系樹脂であることを特徴とする請求項１から３のいずれかに記載の難燃剤。
【請求項５】
前記オレフィン系樹脂は、ポリエチレン、ポリプロピレン、エチレン−エチルアクリレート共重合体、および、エチレン−ビニルアセテート共重合体から選択された１種または２種以上であることを特徴とする請求項４に記載の難燃剤。
【請求項６】
前記表面処理剤の含有量は、前記凝集体１００質量部に対し、０．１〜１０質量部の範囲内にあることを特徴とする請求項１から５のいずれかに記載の難燃剤。
【請求項７】
請求項１〜６のいずれかに記載の難燃剤と、マトリックスポリマーとを含有することを特徴とする難燃性組成物。
【請求項８】
請求項７に記載の難燃性組成物を導体の外周に被覆してなることを特徴する絶縁電線。
【発明の詳細な説明】
【技術分野】
【０００１】
本発明は、難燃剤、難燃性組成物および絶縁電線に関し、さらに詳しくは、車両部品や電気・電子機器部品などの配線に用いられる絶縁電線の被覆材における難燃成分として好適な難燃剤と、これを用いた難燃性組成物および絶縁電線に関するものである。
【背景技術】
【０００２】
従来、自動車部品などの車両部品、電気・電子機器部品などの配線に用いられる絶縁電線としては、一般に、導体の外周に、ハロゲン系難燃剤を添加した塩化ビニル樹脂組成物を被覆したものが広く用いられてきた。
【０００３】
ところが、この種の塩化ビニル樹脂組成物は、ハロゲン元素を含有しているため、車両の火災時や電気・電子機器の焼却廃棄時などの燃焼時に有害なハロゲン系ガスを大気中に大量に放出するおそれがあり、環境汚染が懸念されていた。
【０００４】
そのため、地球環境への負荷を低減するなどの観点から、近年では、燃焼時に有害なハロゲン系ガスを出さないオレフィン系樹脂などに、ノンハロゲン系難燃剤として水酸化マグネシウム等の金属水酸化物を添加した、いわゆるノンハロゲン系難燃性組成物への代替が進められている。
【０００５】
例えば特許文献１には、電線、ケーブルの被覆材に、水酸化マグネシウムを主成分とする天然鉱物を粉砕して得られた難燃剤を用いることが開示されている。この際、難燃剤は、脂肪酸、脂肪酸金属塩、シランカップリング剤、または、チタネートカップリング剤を主成分とする表面処理剤を用いて表面処理されている。
【０００６】
また、電線分野においては、海水中の塩化マグネシウムを原料とし、水酸化カルシウムとの水溶液反応により得られた水酸化マグネシウムの微粒子を結晶成長させることにより得られた結晶成長体品の水酸化マグネシウムを用いる提案もなされている。
【０００７】
一方、電線分野ではなく、鉄鋼業界においては、排煙脱硫を目的として、海水中の塩化マグネシウムを原料として得られた水酸化マグネシウムの微粒子を、凝集剤を用いて凝集させた凝集体品が用いられた例がある。
【０００８】
【特許文献１】特許第３３３９１５４号公報
【発明の開示】
【発明が解決しようとする課題】
【０００９】
しかしながら、従来、電線分野において提案がなされた水酸化マグネシウムの結晶成長体品は、天然品と比較して製造コストが高いため、コスト面から用いられにくいという問題があった。
【００１０】
一方、水酸化マグネシウムの凝集体品は、結晶成長体品と比較すると製造コストが低いという利点がある。しかしながら、電線分野とは全く分野の異なる鉄鋼業界において、しかも、排煙脱硫を目的として用いられた例があるだけである。そのため、これまで電線分野においては、これを難燃剤として用いるということは全く思いもよらないものであった。したがって、これまで、水酸化マグネシウムの凝集体品を難燃剤として用いるという試みは全くなされていなかった。
【００１１】
本発明が解決しようとする課題は、従来にない構成の難燃剤を提案するものであり、これを配合する難燃性組成物の耐寒性および生産性を高めることが可能な難燃剤と、これを用いた難燃性組成物および絶縁電線を提供することにある。
【課題を解決するための手段】
【００１２】
そこで、本発明者らが初めて水酸化マグネシウムの凝集体品を電線被覆材用の組成物に配合することを試みたところ、被覆材の耐寒性が十分ではないという知見を得た。また、電線被覆材用の組成物を調製する際には、組成物を混練する混練機からの吐出量が少なく、生産性が十分ではないという知見を得た。さらに、本発明者らは、特許文献１に記載される一般的な表面処理剤により凝集体品を表面処理して用いることも試みたが、耐寒性および生産性の改善が十分ではないという知見を得た。したがって、水酸化マグネシウムの凝集体品を電線分野に適用するためには、さらなる工夫が必要であった。そして、本発明は、これらの知見を得て、完成するに至ったものである。
【００１３】
すなわち、本発明に係る難燃剤は、水酸化マグネシウムを主成分とする粒子の凝集体と、前記凝集体の表面を覆う有機高分子を含有する表面処理剤とを備えたことを要旨とするものである。
【００１４】
この際、前記有機高分子は、１４０℃における溶融粘度が１０００ｍＰａ・ｓ以下の樹脂であることが望ましい。また、前記有機高分子は、融点が１００℃以下の樹脂であることが望ましい。
【００１５】
そして、前記有機高分子は、オレフィン系樹脂であると良い。このとき、前記オレフィン系樹脂は、ポリエチレン、ポリプロピレン、エチレン−エチルアクリレート共重合体、および、エチレン−ビニルアセテート共重合体から選択された１種または２種以上を好適に示すことができる。
【００１６】
また、前記表面処理剤の含有量は、前記凝集体１００質量部に対し、０．１〜１０質量部の範囲内にあることが望ましい。
【００１７】
一方、本発明に係る難燃性組成物は、上記難燃剤と、マトリックスポリマーとを含有することを要旨とするものである。そして、本発明に係る絶縁電線は、上記難燃性組成物を導体の外周に被覆してなることを要旨とするものである。
【発明の効果】
【００１８】
本発明に係る難燃剤によれば、この難燃剤とマトリックスポリマーとを含有する難燃性組成物の耐寒性を高めることができる。これは、水酸化マグネシウムを主成分とする粒子の凝集体の表面には水酸化マグネシウムの微粒子が付着しているため、表面が凹凸になっているが、有機高分子を含有する表面処理剤により表面処理することにより、従来の表面処理剤を用いたときよりも凝集体表面の凹凸が滑らかにされる結果、凝集体どうしの凝集がより抑えられ、難燃性組成物中に難燃剤が高分散されるためと推察される。
【００１９】
また、上記難燃剤を含有する難燃性組成物の混練機からの吐出量を多くすることができる。これにより、上記難燃性組成物の生産性を高めることができる。これは、水酸化マグネシウムを主成分とする粒子の凝集体を、有機高分子を含有する表面処理剤により表面処理することにより、難燃性組成物中に難燃剤が高分散されるためと推察される。また、従来の表面処理剤である脂肪酸などと比較して有機高分子は熱分解されにくいため、難燃剤とマトリックスポリマーとを含む難燃性組成物を加熱混練する工程において、熱分解による揮発性ガスの発生が抑えられ、混練機内への原料供給がスムーズに行なわれるためと推察される。
【００２０】
この際、前記有機高分子が特定溶融粘度の樹脂であると、表面処理剤の付きが良く、凝集体表面を均一に覆いやすい。また、前記有機高分子が特定融点の樹脂である場合にも、表面処理剤の付きが良く、凝集体表面を均一に覆いやすい。これにより、凝集体表面の凹凸を滑らかにする効果がさらに高まる。
【００２１】
そして、前記有機高分子がオレフィン系樹脂であると、オレフィン系樹脂よりなるマトリックスポリマーとなじみやすい。そのため、より一層、難燃性組成物中に難燃剤が高分散されやすい。
【００２２】
また、前記表面処理剤の含有量が特定範囲内にあると、難燃性組成物の耐寒性と生産性とを高める効果が一層高い。
【００２３】
一方、本発明に係る難燃性組成物は、上記難燃剤と、マトリックスポリマーとを含有する。そのため、耐寒性および生産性に優れる。また、本発明に係る絶縁電線によれば、耐寒性および生産性に優れる。
【発明を実施するための最良の形態】
【００２４】
次に、本発明の実施形態について詳細に説明する。図１に示すように、本発明の一実施形態に係る難燃剤１０は、水酸化マグネシウムを主成分とする粒子１２ａの凝集体１２と、有機高分子を含有する表面処理剤１４とを備えたものである。凝集体１２の表面は、表面処理剤１４により覆われている。
【００２５】
凝集体１２は、水酸化マグネシウムを主成分とする難燃成分である。凝集体１２は、海水中の塩化マグネシウムを原料とし、水酸化カルシウムとの水溶液反応により析出（晶出）した水酸化マグネシウムを主成分とする粒子を凝集剤を用いて凝集させることにより得られる。塩化マグネシウムと水酸化カルシウムとの水溶液反応では、粒径が非常に細かい（サブミクロンオーダーの）微粒子状の水酸化マグネシウムが析出（晶出）するため、水酸化マグネシウムは沈降しないで水中に浮遊している。得られた微粒子状の水酸化マグネシウムは、ろ過等により水と分離することができないため、凝集剤を用いて凝集させることにより、凝集体として沈降分離できる。
【００２６】
凝集体１２は、その製法に起因して、水酸化マグネシウムを主成分とする粒子１２ａが凝集したものであるため、全体としては球状に近い形状をしているが、その表面は滑らかでなく、ごつごつしている。
【００２７】
凝集体１２の平均粒径は、特に限定されるものではないが、沈降分離しやすいなどの観点から、下限としては０．１μｍ以上であることが好ましい。一方、例えば電線被覆材の難燃剤として用いたときに、被覆材の外観の悪化を抑えるなどの観点から、上限としては２０μｍ以下であることが好ましい。より好ましくは、０．２〜１０μｍの範囲内であり、さらに好ましくは、０．５〜５μｍの範囲内である。
【００２８】
凝集体１２の表面を表面処理する表面処理剤１４は、有機高分子を含有するものである。表面処理剤１４は、有機高分子以外に、添加剤等を含有していても良い。添加剤としては、例えば、酸化防止剤などを例示することができる。
【００２９】
表面処理剤１４の有機高分子としては、特に限定されるものではないが、オレフィン系樹脂が好ましい。オレフィン系樹脂としては、例えば、エチレン、プロピレンなどのオレフィンの単独重合体あるいは共重合体、もしくは、オレフィンと、アクリレートやビニルモノマーなどの他のモノマーとの共重合体が挙げられる。これらは１種または２種以上併用することができる。より具体的には、好ましいものとしては、ポリエチレン（ＰＥ）、ポリプロピレン（ＰＰ）、エチレン−エチルアクリレート共重合体（ＥＥＡ）、エチレン−ビニルアセテート共重合体（ＥＶＡ）などが挙げられる。
【００３０】
ポリエチレンとしては、例えば、低密度ポリエチレン、超低密度ポリエチレン、直鎖状低密度ポリエチレン、高密度ポリエチレン、メタロセン重合ポリエチレンなどを例示することができる。
【００３１】
表面処理剤１４の有機高分子は、凝集体１２表面への付きが良く、凝集体１２表面を均一に覆って表面を滑らかにする効果に優れるなどの観点から、溶融粘度が低い樹脂が好ましい。具体的には、１４０℃における溶融粘度が１０００ｍＰａ・ｓ以下であるものが好ましい。より好ましくは９００ｍＰａ・以下、さらに好ましくは８００ｍＰａ・ｓ以下である。一方、保存安定性の観点から、有機高分子の１４０℃における溶融粘度は、好ましくは１０ｍＰａ・ｓ以上、より好ましくは２０ｍＰａ・ｓ以上、さらに好ましくは３０ｍＰａ・ｓ以上である。有機高分子の溶融粘度は、熱分析（ＤＳＣ法）などの方法により測定することができる。
【００３２】
また、表面処理剤１４の有機高分子は、凝集体１２表面への付きが良く、凝集体１２表面を均一に覆って表面を滑らかにする効果に優れるなどの観点から、融点が低い樹脂が好ましい。具体的には、融点は１００℃以下であるものが好ましい。より好ましくは９０℃以下、さらに好ましくは８０℃以下である。一方、保存安定性の観点から、有機高分子の融点は、好ましくは４０℃以上、より好ましくは５０℃以上、さらに好ましくは６０℃以上である。有機高分子の融点は、熱分析（ＤＳＣ法）などの方法により測定することができる。
【００３３】
表面処理剤１４の有機高分子は、酸変性されていても良い。酸としては、不飽和カルボン酸やその誘導体などを用いることができる。具体的には、不飽和カルボン酸としては、マレイン酸、フマル酸などが挙げられる。また、その誘導体としては、無水マレイン酸、マレイン酸モノエステル、マレイン酸ジエステルなどが挙げられる。このうち、マレイン酸、無水マレイン酸がより好ましい。これらは１種または２種以上併用しても良い。酸変性されていると、無機物である凝集体となじみやすくできる。
【００３４】
表面処理剤１４の有機高分子に酸を導入する方法としては、グラフト法や直接（共重合）法などが挙げられる。酸変性量としては、有機高分子に対して０．１〜２０質量％にすることが好ましい。より好ましくは、０．２〜１０質量％であり、さらに好ましくは、０．２〜５質量％である。酸変性量が少ないと、凝集体との親和性を高める効果が小さくなりやすく、酸変性量が多いと、自己重合することがあり、凝集体との親和性を高める効果が小さくなりやすい。
【００３５】
難燃剤１０における表面処理剤１４の含有量は、凝集体１２を１００質量部に対し、０．１〜１０質量部の範囲内にあることが好ましい。表面処理剤１４の含有量が０．１質量部未満であると、凝集体１２の表面凹凸を滑らかにする効果が低下しやすい。そのため、例えば難燃剤１０と他の有機高分子（マトリックスポリマー）とを含有する難燃性組成物の耐寒性や生産性を向上させる効果が低下しやすい。一方、表面処理剤１４の含有量が１０質量部を超えると、難燃性組成物の耐寒性や生産性を向上させる効果への影響は少ないが、コストが増大する。表面処理剤１４の含有量としては、より好ましくは０．５〜５質量％の範囲内であり、さらに好ましくは１〜２質量％の範囲内である。
【００３６】
難燃剤１０において、表面処理剤１４は凝集体１２表面の全部を覆っていても良いし、その一部を覆っていても良い。また、表面処理剤１４が凝集体１２表面を覆う厚みは、特に限定されるものではない。好ましくは、０．００１〜０．０１μｍの範囲内にあると良い。
【００３７】
表面処理剤１４による凝集体１２表面への表面処理方法としては、特に限定されるものではない。表面処理剤１４の有機高分子を溶解させるための溶媒を用いた湿式方法であっても良いし、溶媒を用いない乾式方法であっても良い。湿式方法による場合、好適な溶媒としては、例えば、ペンタン、ヘキサン、ヘプタン等の脂肪族系溶媒、ベンゼン、トルエン、キシレン等の芳香族系溶媒などを例示することができる。溶融状態、あるいは溶解状態にある表面処理剤１４中に凝集体１２を浸漬するか、凝集体１２に対して表面処理剤１４を噴霧等することにより、表面処理を行なうことができる。
【００３８】
難燃剤１０において、凝集体１２は、上述するように、表面がごつごつしている。そのため、凝集体１２どうしが凝集しやすくなっている。例えば有機高分子（マトリックスポリマー）を含む組成物中に配合すると、凝集体１２単独では分散されにくい。上述する表面処理剤１４により表面処理されることにより、凝集体１２どうしの凝集を抑えて、有機高分子（マトリックスポリマー）を含む組成物中に難燃剤１０を高分散できる。この際、表面処理剤１４の有機高分子が特定の粘度、あるいは特定の融点である場合には、表面処理剤１４の付きが良くなるため、凝集体１２どうしの凝集を抑える効果がさらに高くなる。これにより、耐寒性および生産性に優れた難燃性組成物を得ることができる。
【００３９】
次に、本発明に係る難燃性組成物について説明する。本発明に係る難燃性組成物は、本発明に係る上記難燃剤と、マトリックスポリマーとを含有するものである。
【００４０】
マトリックスポリマーとしては、特に限定されるものではないが、ポリオレフィンやスチレン系共重合体などが好ましい。具体的には、ポリエチレン、ポリプロピレン、エチレンープロピレンゴム、スチレンーエチレンーブチレンースチレンブロック共重合体などを例示することができる。
【００４１】
マトリックスポリマーは、酸変性されていても良い。酸としては、不飽和カルボン酸やその誘導体などを用いることができる。具体的には、不飽和カルボン酸としては、マレイン酸、フマル酸などが挙げられる。また、その誘導体としては、無水マレイン酸、マレイン酸モノエステル、マレイン酸ジエステルなどが挙げられる。このうち、マレイン酸、無水マレイン酸がより好ましい。これらは１種または２種以上併用しても良い。
【００４２】
マトリックスポリマーに酸を導入する方法としては、グラフト法や直接（共重合）法などが挙げられる。酸変性量としては、有機高分子に対して０．１〜２０質量％にすることが好ましい。より好ましくは、０．２〜１０質量％であり、さらに好ましくは、０．２〜５質量％である。酸変性量が０．１質量％未満であると、耐寒性や耐摩耗性が低下する傾向が見られる。また、２０質量％を越えると、成形加工性が悪化する傾向が見られる。
【００４３】
難燃剤は、マトリックスポリマー１００質量部に対して３０〜２５０質量部含有していることが好ましい。より好ましくは、５０〜２００質量部であり、さらに好ましくは、６０〜１８０質量部である。３０質量部未満では、難燃性が低下しやすい。一方、２５０質量部を超えると、十分な機械特性が得られにくい。
【００４４】
本発明に係る難燃性組成物中には、必要に応じて、当該組成物の物性を損なわない範囲で他の添加剤が配合されていても良い。例えば、電線被覆材などに用いられる一般的な充填剤や、顔料、酸化防止剤、老化防止剤などが配合されていても良く、特に限定されるものではない。
【００４５】
上記難燃性組成物は、例えば、上記難燃剤とマトリックスポリマーと、必要に応じて配合される添加剤とを、バンバリミキサー、加圧ニーダー、混練押出機、二軸押出機、ロールなどの通常の混練機を用いて混練することにより得ることができる。この際、あらかじめ混練機にマトリックスポリマーを入れ、撹拌しているところに難燃剤を添加しても良いし、あらかじめ混練機に難燃剤を入れ、撹拌しているところにマトリックスポリマーを添加しても良い。また、混練する前に、タンブラーなどでドライブレンドした後、混練機に移して混練しても良い。混練後は、混練機から取り出して当該組成物を得る。その際、ペレタイザーなどで当該組成物をペレット状に成形すると良い。
【００４６】
本発明に係る難燃性組成物は、上記難燃剤を含有するため、難燃性組成物中における難燃剤の分散性に優れる。そのため、耐寒性に優れる。また、難燃性組成物中における難燃剤の分散性に優れるため、混練機からの吐出量を多くでき、難燃性組成物の生産性にも優れる。
【００４７】
また、従来の表面処理剤である脂肪酸などと比較して有機高分子は熱分解されにくいため、難燃剤とマトリックスポリマーとを含む難燃性組成物を加熱混練する工程で、熱分解による揮発性ガスの発生が抑えられ、混練機内への原料供給がスムーズに行なわれる。
【００４８】
次に、本発明に係る絶縁電線について説明する。本発明に係る絶縁電線は、上述する難燃性組成物を被覆材の材料として用いたものである。絶縁電線の構成としては、導体の外周に直接、被覆材が被覆されていても良いし、導体とこの被覆材との間に、他の中間部材、例えば、シールド導体や他の絶縁体などが介在されていても良い。
【００４９】
導体は、その導体径や導体の材質など、特に限定されるものではなく、用途に応じて適宜定めることができる。また、被覆材の厚さについても、特に制限はなく、導体径などを考慮して適宜定めることができる。
【００５０】
上記絶縁電線は、例えば、バンバリミキサー、加圧ニーダー、ロールなどの通常用いられる混練機を用いて混練した本発明に係る難燃性組成物を、通常の押出成形機などを用いて導体の外周に押出被覆するなどして製造することができる。
【実施例】
【００５１】
以下に本発明を実施例により具体的に説明するが、本発明はこれらによって限定されるものではない。
【００５２】
（供試材料および製造元など）
本実施例および比較例において使用した供試材料を製造元、商品名などとともに示す。
【００５３】
・マトリックスポリマー（ポリプロピレン）［日本ポリプロ（株）製、商品名「ＥＣ７」］
・水酸化マグネシウム（凝集体）［日本海水化工（株）製、商品名「ＭＳ−１Ｈ」］
・表面処理剤
（ａ）ポリプロピレン（ＰＰ）（サンアロマー社製、商品名「ＰＭＡ２０Ｖ」）
（ｂ）ポリエチレン（ＰＥ）（日本ポリエチレン社製、商品名「ＵＪ７９０」）
（ｃ）エチレン−エチルアクリレート共重合体（ＥＥＡ）［三井化学社製、商品名「ＥＶ５５０」］
（ｄ）エチレン−ビニルアセテート共重合体（ＥＶＡ）［日本ポリエチレン社製、商品名「ＬＶ３７１」］
（ｅ）ステアリン酸（試薬）
（ｆ）ステアリン酸亜鉛（試薬）
（ｇ）メタクリルシラン（試薬）
・酸化防止剤［チバスペシャルティケミカルズ（株）製、商品名「イルガノックス１０１０」］
【００５４】
（難燃剤の調製）
水酸化マグネシウムを温度２００℃にてスーパーミキサー内で撹拌しながら、表１に示す各表面処理剤を約５分かけてミキサー内に徐々に投入した。所定量投入後、さらに約２０分撹拌して、実施例および比較例に係る難燃剤を調製した。各表面処理剤の種類、含有量、融点（℃）、および、１４０℃における溶融粘度（ｍＰａ・ｓ）は、表１に示す通りである。各表面処理剤の含有量（処理量）は、水酸化マグネシウム（凝集体）１００質量部に対する割合（質量部）により示している。また、表１に示す粘度は、各表面処理剤の１４０℃における溶融粘度（ｍＰａ・ｓ）である。
【００５５】
（難燃性組成物および絶縁電線の作製）
二軸混練機を用いて、表１に示す各成分（質量部）を混合温度２００℃にて混練した後、ペレタイザーにてペレット状に成形して実施例および比較例に係る難燃性組成物を得た。次いで、得られた各難燃性組成物を、押出成形機により、軟銅線を７本撚り合わせた軟銅撚線の導体（断面積０．５ｍｍ２）の外周に０．２ｍｍ厚で押出被覆し、実施例および比較例に係る絶縁電線を作製した。
【００５６】
（試験方法）
以上のようにして作製した各難燃性組成物の二軸混練機からの吐出量（ｋｇ／ｈ）を評価した。また、各絶縁電線について、耐寒性試験を行った。結果を表１に示す。
【００５７】
（耐寒性試験）
ＪＩＳ  Ｃ３００５に準拠して行なった。すなわち、作製した絶縁電線を３８ｍｍの長さに切り出して試験片とした。そのサンプルを試験機にかけ、冷却しながら打撃具でたたき、５本すべてが割れたときの温度を耐寒温度とした。耐寒温度が−２０℃以下となるものを合格とした。
【００５８】
【表１】
2010111718.tif 000003
【００５９】
比較例に係る絶縁電線は、従来の表面処理剤を用いて表面処理を行なった凝集体を難燃剤として用いたものであるが、被覆材が耐寒性に劣ることが分かった。これは、難燃性組成物中における難燃剤の分散性が悪いためと推察される。また、比較例においては、難燃性組成物を作製した際の二軸混練機からの吐出量が少なく、生産性に劣っている。
【００６０】
これに対し、実施例に係る絶縁電線においては、いずれも被覆材が耐寒性に優れることが確認できた。また、実施例では、難燃性組成物の吐出量が多く、難燃性組成物の生産性に優れていることが確認できた。
【００６１】
以上、本発明の実施の形態について詳細に説明したが、本発明は上記実施の形態に何ら限定されるものではなく、本発明の要旨を逸脱しない範囲で種々の改変が可能である。
【図面の簡単な説明】
【００６２】
【図１】本発明の一実施形態に係る難燃剤を示す断面図である。
【符号の説明】
【００６３】
１０  難燃剤
１２  凝集体
１２ａ  水酸化マグネシウムを含有する粒子
１４  表面処理剤
【図１】
2010111718.tif 000004